(57)【要約】【解決手段】  本発明は、安定剤組成物に関し、そして、黄変防止が必要とされる部分に使用されるプラスチック、例えば、ポリアミド、特に半芳香族ポリアミドの黄変改良改善のためのその使用に関する。さらに、本発明は、安定剤組成物を含むプラスチック組成物に関する。本発明のプラスチック組成物は、例えば、消費者向けの屋外用ハウジング部品、自動車外装部品、又は高反射率用途、より詳細には、発光ダイオード（ＬＥＤ）コンポーネント、に使用され得る。【選択図】なし【特許請求の範囲】
【請求項１】
有機ホスフィン酸塩、及び有機銅錯体を含む混合物を含む、安定剤組成物。
【請求項２】
前記混合物が、ハロゲン含有化合物をさらに含む、請求項１に記載の安定剤組成物。
【請求項３】
前記ハロゲン含有化合物が、金属ハロゲン化物、好ましくは、ＫＣｌ、ＫＢｒ及び／又はＫＩである、請求項２に記載の安定剤組成物。
【請求項４】
前記有機銅錯体が、配位中心としての銅原子又は銅イオン及び有機配位子としての有機部分を有する配位化合物である、請求項１〜３に記載の安定剤組成物。
【請求項５】
前記有機部分が、トリフェニルホスフィン、メルカプトベンズイミダゾール、エチレンジアミン四酢酸、アセチルアセトネート、エチレンジアミン、オキサレート、ジエチレントリアミン、トリエチレンテトラミン、ピリジン、ジホスホン及びジピリジルから成る群より選択される少なくとも１種であり、好ましくはトリフェニルホスフィン及びメルカプトベンズイミダゾールから成る群より選択される少なくとも１種である、請求項４に記載の安定剤組成物。
【請求項６】
前記混合物が、当該混合物の総質量に基づき、それぞれ、約５０質量％〜約７５質量％のハロゲン含有化合物、及び、約２５質量％〜約５０質量％の有機銅錯体を含む、請求項２〜５の何れか１項に記載の安定剤組成物。
【請求項７】
前記混合物が、当該混合物の総質量に基づき、それぞれ、約５０質量％〜約７５質量％のヨウ化カリウム、及び、約２５質量％〜約５０質量％の有機銅錯体を含む、請求項６に記載の安定剤組成物。
【請求項８】
前記有機ホスフィン酸塩が、下記式
【化１】
2021507061.tif 000005
（式中、Ａｒは、Ｃ６〜Ｃ１８アリール基を表し、及び、Ｘは、Ｎａ、Ｃａ，Ｍｇ、Ａｌ又はＺｎから選択される金属カチオンを表す。）で表される、請求項１〜７の何れか１項に記載の安定剤組成物。
【請求項９】
前記Ｃ６〜Ｃ１８アリール基が、非置換であるか、又は、Ｃ１〜Ｃ１０アルキル基、Ｃ３〜Ｃ１０シクロアルキル基、Ｃ１〜Ｃ１０アルコキシル基、Ｃ３〜Ｃ１０シクロアルコキシル基、Ｃ１〜Ｃ１０アルキルチオ基、Ｃ３〜Ｃ１０シクロアルキルチオ基、Ｃ１〜Ｃ１０アルキルアミノ基、Ｃ３〜Ｃ１０シクロアルキルアミン基、Ｃ６〜Ｃ１８アリール基、Ｃ６〜Ｃ１８アリールオキシ基、Ｃ６〜Ｃ１８アリールチオ基、Ｃ６〜Ｃ１８アリールアミノ基、ハロゲン原子及びこれらの組み合わせからなる群より選択される置換基により置換された基であり得る、請求項８又は９に記載の安定剤組成物。
【請求項１０】
前記Ｃ６〜Ｃ１８アリール基が、Ｃ６〜Ｃ１６アリール基、好ましくはＣ６〜Ｃ１４アリール基、より好ましくはＣ６〜Ｃ１２アリール基、最も好ましくはフェニル基又はナフチル基であり得る、請求項８に記載の安定剤組成物。
【請求項１１】
前記有機銅錯体を含む混合物に対する前記有機ホスフィン酸塩の質量比が、約０．１〜約１０、好ましくは約０．２〜約８、より好ましくは約０．３〜約３である、請求項１〜１０の何れか１項に記載の安定剤組成物。
【請求項１２】
黄変防止が必要とされる部分、好ましくは、消費者向け屋外用ハウジング部品、自動車外装部品、又は高反射率用途、より特に発光ダイオードコンポーネントの製造において、使用されるプラスチックの黄変防止を改良するための請求項１〜１１のいずれか１項に記載の安定剤組成物の使用方法。
【請求項１３】
請求項１〜１１の何れか１項に記載の安定剤組成物を含む、プラスチック組成物。
【請求項１４】
前記プラスチックが、熱可塑性樹脂、好ましくは、ポリアミド、ポリカーボネート、ポリエチレンテレフタレート及び／又はポリブチレンテレフタレートである、請求項１３に記載のプラスチック組成物。
【請求項１５】
前記熱可塑性樹脂が、脂肪族ポリアミド及び／又は半芳香族ポリアミド及び／又はこれらのコポリマーのようなポリアミドであって、前記ポリアミドの量が、プラスチック組成物の総質量に基づき、約３０％〜約９７％、好ましくは約４０％〜約８０％、より好ましくは約４５％〜７０％である、請求項１４に記載のプラスチック組成物。
【請求項１６】
前記有機銅錯体を含む混合物の量が、プラスチック組成物の総質量に基づき、約０．１％〜約２％、好ましくは約０．２％〜約１．５％、より好ましくは約０．３％〜１％である、請求項１３〜１５の何れか１項に記載のプラスチック組成物。
【請求項１７】
前記有機ホスフィン酸塩の量が、プラスチック組成物の総質量に基づき、約０．０５％〜約２％、好ましくは約０．１％〜約１％、より好ましくは約０．２％〜０．８％である、請求項１３〜１６の何れか１項に記載のプラスチック組成物。
【請求項１８】
前記プラスチック組成物が、白色顔料をさらに含む、請求項１３〜１７の何れか１項に記載のプラスチック組成物。
【請求項１９】
前記白色顔料が、ＴｉＯ２、ＺｎＯ、ＢａＳＯ４、及びこれらの混合物から成る群より選択される、請求項１８に記載のプラスチック組成物。
【請求項２０】
前記白色顔料の量が、プラスチック組成物の総質量に基づき、約２％〜約５０％、好ましくは約１０％〜約４５％、より好ましくは約２０％〜約４０％である、請求項１８に記載のプラスチック組成物。
【請求項２１】
Ａ）．約３０％〜約９７％の半芳香族ポリアミド、
Ｂ）．約２％〜５０％の白色顔料
Ｃ）．約０．１％〜約２％の有機銅錯体を含む混合物、
Ｄ）．約０．０５％〜約２％の有機ホスフィン酸塩、
Ｅ）．０〜約５０％の充填材
を含む、請求項１３に記載のプラスチック組成物。
【請求項２２】
請求項１３〜２１の何れか１項に記載のプラスチック組成物から得られる物品。
【請求項２３】
前記物品が、ハウジング、反射物又は反射板のような発光ダイオードのコンポーネントである、請求項２２に記載の物品。
【発明の詳細な説明】
【技術分野】
【０００１】
本発明は、安定剤組成物に、及びプラスチックの黄変防止を改良するためのその使用方法に関する。さらに、本発明は、当該安定剤組成物を含むプラスチック組成物に関する。
【背景技術】
【０００２】
プラスチック材料は、消費者向けの屋外用ハウジング部品、自動車外装部品、又は高反射用途、より特に、発光ダイオード（ＬＥＤ）コンポーネントの製造におけるような、黄変防止が必要とされる部分に広く使用されている。これらのなかでも、ポリアミド、特に半芳香族ポリアミドは、優れた耐熱性及び高い光反射率が望まれるハウジング、反射材及び反射板のようなＬＥＤコンポーネント用のセラミックに代わって、低コスト及び処理が容易な材料として広く使用されている。ポリシクロへキシレンジメチレンテレフタレート（ＰＣＴ）のような他の耐熱樹脂と比較して、ポリアミド、特に半芳香族ポリアミドは、より良好な加工可能性及び機械特性を有するが、ＬＥＤ用途に使用されるポリアミド組成物において絶えず悩まされる１つの問題は、それらが、製造中又は最終使用の間に熱に長期間曝露される場合に黄変する傾向にあり、このことが重大な反射率低下を引き起こすことである。
【０００３】
これまでの間、この問題を解決するために、多くの配合技術が開発されてきており、そして、実際に幾つかの進展がある。
【０００４】
例えば、特許文献１は、良好に制御された粒径を有する白色顔料の二酸化チタンを含む、高反射性熱可塑性ポリフタルアミド（ＰＰＡ）成形組成物を記載しており；特許文献２は、酸化マグネシウムの添加剤を使用することにより熱エイジング後の反射性が改良されたポリアミド組成物について記載しており；特許文献３は、酸化マグネシウムを有機亜リン酸塩と組み合わせることによりこの安定剤をさらに最適化している。
【０００５】
さらに、特許文献４は、少なくとも１種の半芳香族ポリアミド、白色顔料、少なくとも１種の金属水酸化物及び／又は少なくとも１種の遷移金属酸化物以外の金属酸化物及び有機亜リン酸塩を含む、良好な耐熱性及び非常に良好なＬＥＤ抵抗性を有する組成物を記載している。
【０００６】
さらに、特許文献５は、ポリアミド組成物及びその適用について記載している。当該ポリアミド組成物は、Ａ）３０〜９０質量部の半芳香族ポリアミド樹脂及びＢ）１０〜５０質量部の白色顔料及び／又は強化充填材を含み、ポリアミド組成物中の元素マグネシウムと元素リンとの質量比は、０．１〜１００：１である。
【先行技術文献】
【特許文献】
【０００７】
【特許文献１】米国特許第７００９０２９号公報
【特許文献２】中国特許第１０３８９００４０号公報
【特許文献３】欧州特許第２７２３８０７号公報
【特許文献４】中国特許公開第１０３６１９９３４号公報
【特許文献５】中国特許公開第１０５６０２２４３号公報
【発明の概要】
【発明が解決しようとする課題】
【０００８】
しかしながら、これらの進捗は、特に、エイジング温度が非常に高い（１９０℃以上）か、又は、エイジング時間が非常に長い（５００時間以上）の場合の現実的な適用を、いまだ満足するものではない。また、ＰＣＴと比較して、黄変防止性能の点でいくらかの差も存在する。それ故、成形時及び熱エイジング後の反射性能がより良好なプラスチック組成物を開発することがまさに必要であり、且つ市場価値がある。
【課題を解決するための手段】
【０００９】
発明の概要
黄変防止が必要とされる部分、例えば、消費者向けの屋外用ハウジング部品、自動車外装部品、又は高反射性用途等、より特に、発光ダイオードコンポーネントの製造における部分に使用されるプラスチックへ、有機銅錯体及び有機ホスフィン酸塩を含む安定剤組成物を導入することによって、非常に良好な黄変防止性能、及び、それ故に長時間の熱エイジング後においても優れた反射性が達成できたことが見出されたことは、驚くべきことである。この発見に基づき、本発明者らは、本発明を完成させた。
【００１０】
したがって、本発明の目的は、黄変防止が必要とされる部分、例えば、消費者向けの屋外用ハウジング部品、自動車外装部品、又は高反射率用途等、より特に、発光ダイオード（ＬＥＤ）コンポーネントの製造に使用される、プラスチックの黄変防止性能を改良するための、安定剤組成物を提供することにある。
【００１１】
本発明のその他の目的は、黄変防止が必要とされる部分、例えば、消費者向けの屋外用ハウジング部品、自動車外装部品、又は高反射率用途等、より特に、発光ダイオード（ＬＥＤ）コンポーネントの製造における部分に使用されるプラスチックの黄変防止を改善するための、安定剤組成物の使用を提供することにある。
【００１２】
本発明のその他の目的は、非常に良好な黄変防止性能を有しそして従って長時間の熱エイジング後でも優れた反射性を有する、安定剤組成物を含むプラスチック組成物を提供することにある。
【００１３】
本発明の詳細な説明
本発明の目的は、有機ホスフィン酸塩及び有機銅錯体を含む混合物を含む安定剤組成物により達成され得た。
【００１４】
したがって、第１の態様において、本発明は、有機ホスフィン酸塩及び有機銅錯体を含む混合物を含む、安定剤組成物に関する。
【００１５】
有機銅錯体を含む混合物は、さらにハロゲン含有化合物を含み得る。前記ハロゲン含有化合物は、好ましくは金属ハロゲン化物、例えば、ＫＣｌ、ＫＢｒ及び／又はＫＩ等であるがこれらに限定されるものではない。
【００１６】
好ましくは、前記混合物が、当該混合物の総質量に基づき、それぞれ、約５０質量％〜約７５質量％のハロゲン含有化合物、及び、約２５質量％〜約５０質量％の有機銅錯体を含む。より好ましくは、前期混合物は、混合物の総質量に基づき、それぞれ、約５０質量％〜約７５質量％のヨウ化カリウム、及び、約２５質量％〜約５０質量％の有機銅錯体を含むブレンドの形態であり得る。
【００１７】
前記有機銅錯体は、配位中心としての銅原子（又は銅イオン）及び有機配位子としての有機質部分を有する配位化合物である。有機リガンドの典型的な例としては、トリフェニルホスフィン、メルカプトベンズイミダゾール、エチレンジアミン四酢酸（ＥＤＴＡ）、アセチルアセトネート、エチレンジアミン、オキサレート、ジエチレントリアミン、トリエチレンテトラミン、ピリジン、ジホスホン及び／又はジピリジルである。好ましい有機配位子は、トリフェニルホスフィン及び／又はメルカプトベンズイミダゾールである。
【００１８】
本発明により使用される好ましい銅錯体は、典型的には有機配位子と銅イオンの反応により製造される。
【００１９】
有機ホスフィン酸塩は、下記式
【化１】
2021507061.tif 000002
（式中、Ａｒは、Ｃ６〜Ｃ１８アリール基を表し、及び、Ｘは、Ｎａ、Ｃａ，Ｍｇ、Ａｌ又はＺｎから選択される金属カチオンを表す。）で表され得る。
【００２０】
前記Ｃ６〜Ｃ１８アリール基は、非置換であるか、又は、Ｃ１〜Ｃ１０アルキル基、Ｃ３〜Ｃ１０シクロアルキル基、Ｃ１〜Ｃ１０アルコキシル基、Ｃ３〜Ｃ１０シクロアルコキシル基、Ｃ１〜Ｃ１０アルキルチオ基、Ｃ３〜Ｃ１０シクロアルキルチオ基、Ｃ１〜Ｃ１０アルキルアミノ基、Ｃ３〜Ｃ１０シクロアルキルアミン基、Ｃ６〜Ｃ１８アリール基、Ｃ６〜Ｃ１８アリールオキシ基、Ｃ６〜Ｃ１８アリールチオ基、Ｃ６〜Ｃ１８アリールアミノ基、ハロゲン原子等及びこれらの組み合わせのような置換基により置換される基であり得る。好ましくは、前記Ｃ６〜Ｃ１８アリール基は、Ｃ６〜Ｃ１６アリール基、好ましくはＣ６〜Ｃ１４アリール基、より好ましくはＣ６〜Ｃ１２アリール基、最も好ましくはフェニル基又はナフチル基あり得る。好ましくは、ホスフィン酸塩は、ベンゼンホスフィン酸ナトリウムである。
【００２１】
本発明による安定剤組成物は、それぞれの成分を一緒に混合することにより製造され得る。有機銅錯体を含む混合物に対する有機ホスフィン酸塩の質量比は、例えば、約０．１〜約１０、好ましくは約０．２〜約８、より好ましくは約０．３〜約３であり得る。
【００２２】
プラスチック、特にポリアミド、特に半芳香族ポリアミド中に本発明に係る安定剤組成物を用いることにより、非常に良好な黄変防止性能及びゆえに長時間の熱エイジング後においても優れた反射性が達成できたことが見出されたことは、驚くべきことである。
【００２３】
したがって、第２の態様において、本発明は、黄変防止が必要とされる部分に使用される材料の黄変防止を改良するための本発明による安定剤組成物の使用に関する。
【００２４】
黄変防止を必要とする部分に使用される材料の主材は、プラスチックである。前記プラスチックは、熱可塑性樹脂、例えば、ポリアミド、ポリカーボネート、ポリエチレンテレフタレート、及び／又はポリブチレンテレフタレート等、好ましくは、ポリアミド、特に好ましくは半芳香族ポリアミド、特に、熱可塑性ポリフタルアミド（ＰＰＡ）であり得る。安定剤を含む当該材料は、消費者向けの屋外用ハウジング部品、自動車外装部品、又は高反射率用途、より具体的には発光ダイオード（ＬＥＤ）コンポーネントの製造において、のような黄変防止が必要とされる部分に使用され得る。
【００２５】
上記のように、ポリアミド、特に半芳香族ポリアミドは、ハウジング、反射材及び反射板のようなＬＥＤコンポーネントのために使用され得る。しかしながら、これらは、製造時及び最終使用時の間に長時間熱に曝露される場合に黄変を受ける。本発明による安定剤組成物は、半芳香族ポリアミド中に用いることが非常に適切であること、そして、非常に良好な黄変防止性能及びゆえに長時間の熱エイジング後においても優れた反射性が達成できたことが見出されたことは、驚くべきことである。
【００２６】
したがって、第３の目的において、本発明は、本発明の安定剤組成物を含むプラスチック組成物に関する。
【００２７】
本発明において使用されるプラスチックは、通常のプラスチック、特に、熱可塑性樹脂、例えば、ポリアミド、ポリカーボネート、ポリエチレンテレフタレート及び／又はポリブチレンテレフタレート等のいずれかであり得る。好ましくは、当該プラスチックは、ポリアミド、特に熱可塑性ポリアミド、例えば、芳香族ポリアミド及び／又は半芳香族ポリアミド、並びにアモルファスポリアミド及び／又は半結晶ポリアミド、及び／又はこれらのポリアミドコポリマーである。
【００２８】
当該ポリアミドの繰り返し単位は、（Ａ）ラクタム、（Ｂ）ジカルボン酸及びジアミン、及び（Ｃ）アミノカルボン酸から成る群から選択される少なくとも１種の成分から得られる。
【００２９】
適したラクタムは、好ましくは、６〜１２個の炭素原子を含むラクタム、例えば、ブチロラクタム、２−ピロリドン（γ−ブチロラクタム）、バレロラクタム、２−ピペリドン（δ−バレロラクタム）、ε−カプロラクタム、カプリルラクタム、デカノラクタム、ウンデカノラクタム、エナントラクタム及び／又はラウリルラクタム、より好ましくは、ε−カプロラクタムである。
【００３０】
当該ジカルボン酸は、脂肪族ジカルボン酸、環状脂肪族ジカルボン酸及び／又は芳香族ジカルボン酸であり得る。
【００３１】
適した脂肪族ジカルボン酸は、好ましくは、４〜２４個の炭素原子を含む脂肪族ジカルボン酸、例えば、コハク酸、グルタル酸、アジピン酸、ピメリン酸、スベリン酸、アゼライン酸、セバシン酸、ウンデカン−１，１１−ジカルボン酸、ドデカン−１，１２−ジカルボン酸、フマル酸及び／又はイタコン酸である。
【００３２】
適した環状脂肪族ジカルボン酸は、好ましくは、シクロヘキサン、シクロペンタン、シクロヘキシルメタン、ジシクロヘキシルメタン、ビス（メチルシクロヘキシル）から成る群から選択される少なくとも１種の炭素骨格を含むものであり、より好ましくは、シス−及びトランス−シクロペンタン−１，３−ジカルボン酸、シス−及びトランス−シクロペンタン−１，４−ジカルボン酸、シス−及びトランス−シクロヘキサン−１，２−ジカルボン酸、シス−及びトランス−シクロヘキサン−１，３−ジカルボン酸、シス−及びトランス−シクロヘキサン−１，４−ジカルボン酸である。
【００３３】
適切な芳香族ジカルボン酸は、好ましくは、テレフタル酸、イソフタル酸、ナフタレンジカルボン酸及び／又はジフェニルジカルボン酸である。
【００３４】
ジアミンは、脂肪族ジアミン、環状脂肪族ジアミン及び／又は芳香族ジアミンであり得る。
【００３５】
適した脂肪族ジアミンは、好ましくは、４〜２４個の炭素原子を含む脂肪族ジアミン、例えば、ブタンジアミン、ペンタンジアミン、ヘキサンジアミン、へプタンジアミン、オクタンジアミン、ノナンジアミン、デカンジアミン、ウンデカンジアミン、ドデカンジアミン、トリデカンジアミン、テトラデカンジアミン、ヘキサデカンジアミン、オクタデカンジアミン、オクタデセンジアミン、エイコサンジアミン、ドコサンジアミン、２−メチルペンタンジアミン、２−メチル−１，８−オクタンジアミン、２，２，４−トリメチルヘキサメチレンジアミン、２，４，４−トリメチルヘキサメチレンジアミン、５−メチルノナン−１，９−ジアミン及び／又は２，４−ジメチルオクタンジアミンである。
【００３６】
適した環状脂肪族ジアミンは、好ましくは、ビス（３，５−ジアルキル−４−アミノシクロヘキシル）メタン、ビス（３，５−ジアルキル−４−アミノシクロヘキシル）エタン、ビス（３，５−ジアルキル−４−アミノシクロヘキシル）プロパン、ビス（３，５−ジアルキル−４−アミノシクロヘキシル）ブタン、ビス（３−メチル−４−アミノシクロヘキシル）メタン（ＢＭＡＣＭ又はＭＡＣＭ）、ｐ−ビス（アミノシクロヘキシル）メタン（ＰＡＣＭ）、イソプロピリデンジ（シクロヘキシルアミン）（ＰＡＣＰ）、及び／又はイソホロンジアミン（ＩＰＤＡ）である。
【００３７】
適した芳香族ジアミンは、好ましくは、ｍ−キシリレンジアミン（ＭＸＤＡ）、ｐ−キシリレンジアミン、ビス（４−アミノフェニル）メタン、３−メチルベンジジン、２，２−ビス（４−アミノフェニル）プロパン、１，１−ビス（４−アミノフェニル）シクロヘキサン、１，２−ジアミノベンゼン、１，３−ジアミノベンゼン、１，４−ジアミノベンゼン、１，２−ジアミノナフタレン、１，３−ジアミノナフタレン、１，４−ジアミノナフタレン、２，３−ジアミノトルエン、Ｎ，Ｎ′−ジメチル−４，４′−べフェニルジアミン、ビス（４−メチルアミノフェニル）メタン、及び／又は２，２′−ビス（４−メチルアミノフェニル）プロパンである。
【００３８】
適したアミノカルボン酸は、好ましくは、６−アミノカプロン酸、７−アミノへプタン酸、９−アミノノナン酸、１０−アミノデカン酸、１１−アミノウンデカン酸、及び／又は１２−アミノドデカン酸である。
【００３９】
好ましい態様において、当該ポリアミドは、ＰＡ５、ＰＡ６、ＰＡ８、ＰＡ９、ＰＡ１０、ＰＡ１１、ＰＡ１２、ＰＡ１３、ＰＡ１４、ＰＡ４．６、ＰＡ４．８、ＰＡ４．１０、ＰＡ４．１２、ＰＡ５．５、ＰＡ５．１０、ＰＡ５．１２、ＰＡ６．６、ＰＡ６．８、ＰＡ６．９、ＰＡ６．１０、ＰＡ６．１２、ＰＡ６．１８、ＰＡ８．８、ＰＡ８．１０、ＰＡ８．１２、ＰＡ９．９、ＰＡ９．１０、ＰＡ９．１２、ＰＡ１０．１０、ＰＡ１０．１２、ＰＡ１０．１４、ＰＡ１０．１８、ＰＡ１２．１２、ＰＡ１２．１４、ＰＡ１２．１８、ＰＡ４．Ｔ、ＰＡ６．Ｔ、ＰＡ９．Ｔ、ＰＡ８．Ｔ、ＰＡ１０．Ｔ、ＰＡ１２．Ｔ、ＰＡ４．Ｉ、ＰＡ６．Ｉ、ＰＡ８．Ｉ、ＰＡ９．Ｉ、ＰＡ１０．Ｉ、ＰＡ１２．Ｉ，ＰＡ  ＭＸＤＡ．６、ＰＡ  ＩＰＤＡ．Ｉ、ＰＡ  ＩＰＤＡ．Ｔ、ＰＡ  ＭＡＣＭ．Ｉ、ＰＡ  ＭＡＣＭ．Ｔ、ＰＡ  ＰＡＣＭ．Ｉ、ＰＡ  ＰＡＣＭ．Ｔ、ＰＡ  ＭＸＤＡ．Ｉ及びＰＡ  ＭＸＤＡ．Ｔから成る群の少なくとも１種である。
【００４０】
好ましい態様において、コポリイミドは、ＰＡ６／６．６、ＰＡ６／１２、ＰＡ６／１１、ＰＡ ６．６／１１、ＰＡ ６．６／１２、ＰＡ ６／６．１０、ＰＡ ６．６／６．１０、ＰＡ ４．６／６、ＰＡ６／６．６／６．１０、ＰＡ ６.Ｔ／６、ＰＡ ６.Ｔ／１０、ＰＡ ６.Ｔ／１２、ＰＡ ６.Ｔ／６.Ｉ、ＰＡ ６.Ｔ／８.Ｔ、ＰＡ ６.Ｔ／９.Ｔ、ＰＡ ６.Ｔ／１０.Ｔ、ＰＡ ６.Ｔ／１２.Ｔ、ＰＡ ６.Ｔ／６.Ｉ／６、ＰＡ ６.Ｔ／６.Ｉ／１２、ＰＡ ６.Ｔ／６.Ｉ／６．１０、ＰＡ ６.Ｔ／６.Ｉ／６．１２、ＰＡ ６.Ｔ／６．６、ＰＡ ６.Ｉ／６．６、ＰＡ６.Ｔ／６．１０、ＰＡ ６.Ｔ／６．１２、ＰＡ １０Ｔ／６、ＰＡ １０.Ｔ／１１、ＰＡ １０.Ｔ／１２、ＰＡ ８.Ｔ／６６、ＰＡ ８.Ｔ／８.Ｉ、ＰＡ ８.Ｔ／８．６、ＰＡ ８.Ｔ／６.Ｉ、ＰＡ １０.Ｔ／６．６、ＰＡ １０.Ｔ／１０.Ｉ、ＰＡ １０Ｔ／１０.Ｉ／６.Ｔ、ＰＡ １０.Ｔ／６.Ｉ、ＰＡ ４.Ｔ／４.Ｉ／４６、ＰＡ ４.Ｔ／４.Ｉ／６．６、ＰＡ ５.Ｔ／５.Ｉ、ＰＡ ５.Ｔ／５.Ｉ／５．６、ＰＡ ５.Ｔ／５.Ｉ／６．６、ＰＡ ６.Ｔ／６.Ｉ／６．６、ＰＡ ６.Ｔ／ＩＰＤＡ.Ｔ、ＰＡ ６.Ｔ／ＭＡＣＭ.Ｔ、ＰＡ ６.Ｔ／ＰＡＣＭ.Ｔ、ＰＡ ６.Ｔ／ＭＸＤＡ.Ｔ、ＰＡ ６.Ｔ／６.Ｉ／８.Ｔ／８.Ｉ、ＰＡ ６.Ｔ／６.Ｉ／１０.Ｔ／１０.Ｉ、ＰＡ ６.Ｔ／６.Ｉ／ＩＰＤＡ.Ｔ／ＩＰＤＡ.Ｉ、ＰＡ ６.Ｔ／６.Ｉ／ＭＸＤＡ.Ｔ／ＭＸＤＡ.Ｉ、ＰＡ ６.Ｔ／６.Ｉ／ＭＡＣＭ.Ｔ／ＭＡＣＭ.Ｉ、ＰＡ ６.Ｔ／６.Ｉ／ＰＡＣＭ.Ｔ／ＰＡＣＭ.Ｉ、ＰＡ ６.Ｔ／１０.Ｔ／ＩＰＤＡ.Ｔ、ＰＡ ６.Ｔ／１２.Ｔ／ＩＰＤＡ.Ｔ、ＰＡ ６.Ｔ／１０.Ｔ／ＰＡＣＭ.Ｔ、ＰＡ ６.Ｔ／１２.Ｔ／ＰＡＣＭ.Ｔ、ＰＡ １０.Ｔ／ＩＰＤＡ.Ｔ、及び／又はＰＡ １２.Ｔ／ＩＰＤＡ.Ｔから成る群の少なくとも１種である。
【００４１】
前記ポリアミドの量は、プラスチック組成物の総質量に基づき、３０％〜９７％、好ましくは４０％〜８０％、より好ましくは４５％〜７０％であり得る。
【００４２】
前記半芳香族ポリアミドの量は、プラスチック組成物の総質量に基づき、３０％〜９７％、好ましくは４０％〜８０％、より好ましくは４５％〜７０％であり得る。
【００４３】
前記有機銅錯体を含む混合物の量は、プラスチック組成物の総質量に基づき、約０．１％〜約２％、好ましくは約０．２％〜約１．５％、より好ましくは約０．３％〜１％であり得る。
【００４４】
前記有機ホスフィン酸塩の量は、プラスチック組成物の総質量に基づき、約０．０５％〜約２％、好ましくは約０．１％〜約１％、より好ましくは約０．２％〜０．８％であり得る。
【００４５】
プラスチック組成物は、白色顔料を含み得る。前記白色顔料は、当業者に周知の任意の慣用の白色顔料であり得、例えば、ＴｉＯ２、ＺｎＳ，ＺｎＯ、ＢａＳＯ４、及びこれらの混合物であり得る。
【００４６】
前記白色顔料の量は、プラスチック組成物の総質量に基づき、約２％〜約５０％、好ましくは約１０％〜約４５％、より好ましくは約２０％〜４０％であり得る。
【００４７】
本発明のプラスチック組成物は、充填剤、例えば、ガラス繊維、鉱物粉末（例えば、タルク粉末、珪石灰、マイカ等）等を含み得る。
【００４８】
充填剤の量は、プラスチック組成物の総質量に基づき、０％〜約５０％、好ましくは０％〜約３０％、より好ましくは０％〜約２０％であり得る。
【００４９】
さらに、本発明のプラスチック組成物は、その他の種々の添加剤、例えば、衝撃性改良剤、帯電防止剤、導電性付与剤、熱安定剤、光安定剤（特にＵＶ安定剤）、潤滑油及び難燃剤等を含み得る。当該添加物は、単独又は組み合わせて使用され得る。そのような添加剤は、当業者に知られ、市販されるものであり得る。
【００５０】
衝撃性改良剤の例としては、下記：オレフィンのコポリマー、オレフィン及びα、β−不飽和カルボン酸のコポリマー、及びエラストマー、例えばスチレン系エラストマーが言及されるべきである。衝撃性改良剤の添加は、組成物の衝撃強度を改良するであろう。
【００５１】
帯電防止剤の例としては、下記：アニオン性帯電防止剤、カチオン性帯電防止剤及びノニオン性帯電防止剤が言及されるべきである。導電性付与剤の例としては、下記：カーボンブラック、炭素繊維及び金属繊維が言及されるべきである。
【００５２】
熱安定剤の例としては、下記、ヒンダードフェノール性化合物、亜リン酸塩系化合物、ヒンダードアミン系化合物、トリアジン系化合物及び硫黄系化合物が言及されるべきである。
【００５３】
光安定剤の例としては、下記：ベンゾフェノン系化合物、ベンゾトリアゾール系化合物、サリチレート系化合物、ヒンダードアミン系化合物及びヒンダードフェノール性化合物が言及されるべきである。
【００５４】
潤滑油の例としては、下記：フッ素樹脂、例えば、ポリテトラフルオロエチレン；シリコン、例えば、ポリジメチルシロキサン及びフッ素変性ポリジメチルシロキサン等；及びワックス類、例えば、天然及び合成ワックス等、例えば、モンタン酸ワックス、モンタン酸エステルワックス、カルナバワックス、ポリエチレンワックス、酸化ワックス、ポリビニルエーテルワックス、エチレンビニルアセテートワックス及び前述のワックス類の混合物が言及されるべきである。
【００５５】
難燃剤の例としては、下記：臭素含有難燃剤、窒素含有難燃剤、リン含有難燃剤及び窒素−リン含有難燃剤；及び金属水和物系難燃剤が言及されるべきである。
【００５６】
好ましい実施態様において、プラスチック組成物は、
Ａ）．約３０％〜約９７％の半芳香族ポリアミド、
Ｂ）．約２％〜約５０％の白色顔料
Ｃ）．約０．１％〜約２％の有機銅錯体を含む混合物、
Ｄ）．約０．０５％〜約２％の有機ホスフィン酸塩、
Ｅ）．０〜約５０％の充填剤
を含む。
【００５７】
本発明において、それぞれの成分の量は、プラスチック組成物の総質量に基づき合計が１００質量％とされる。さらに、それぞれの成分の範囲及び好ましい範囲は、互いに組み合わされ得る。
【００５８】
本発明によるプラスチック組成物は、均一な混合物を得ることを可能とする任意の方法、例えば溶融押出し、圧縮又はロール曲げ成形等を経て製造され得る。有利なものとしては、当該組成物は、当業者に知られた方法による混合、例えば、二重押出し機、混練機又は内部ミキサー等により顆粒の形で得られ得る。
【００５９】
本発明のプラスチック組成物は、非常に良好な黄変防止性能を示し、そしてしたがって、長期間の熱エイジング後であっても優れた反射性を示し、高い反射性用途、より具体的には発光ダイオード（ＬＥＤ）コンポーネントの製造において適したものと成す。
【００６０】
したがって、第４の目的において、本発明は、該プラスチック組成物から得られた製品に関する。より詳細には、当該製品は、発光ダイオード（ＬＥＤ）のコンポーネント、例えば、ハウジング、反射物又は反射板等であり得る。
【００６１】
本発明による製品は、射出成形、押出し成形、押出しブロー成形、共押出し等により、上記で限定されたような組成物を用いて製造され得る。
【００６２】
射出成形の間、本発明によるプラスチック組成物は、射出成形のシリンダー内で熱融解され、融解状態で金型中に押出され、冷却されそして所定の形状に凝固させられ、そして金型から成形体が取り出される。射出成形の時点における樹脂の温度は、ポリアミドの溶融点かそれ以上であり、溶融点＋１００℃より低い温度に設定する必要がある。射出成形に使用されるプラスチック組成物は、好ましくは、十分乾燥される。水分含量が高い状態の半芳香族ポリアミドは、射出成形機のシリンダー中で発泡が起こり、そしてしばしば、適切な成形体を得にくくなる。
【００６３】
本発明は、実施例によって詳細に説明される。しかしながら、本発明は、実施例の範囲に限定されるものではない。
【実施例】
【００６４】
実施例で使用した原料は下記の通りである。
【００６５】
ＰＡ９Ｔ  ベース樹脂、質量平均分子量３００００のポリノナメチレンテレフタルアミド。            
ブリュッゴレン（Ｂｒｕｇｇｏｌｅｎ）Ｈ３３５０  有機銅塩錯体及びＫＩを含む混合物、ブリュッゲマン社（Ｂｒｕｅｇｇｅｍａｎｎ−Ｇｒｕｐｐｅ）（ドイツ）から入手。
ホスタノックス（Ｈｏｓｔａｎｏｘ）（登録商標） Ｐ−ＥＰＱ  有機亜リン酸塩、クラリアント（Ｃｌａｒｉａｎｔ）社から入手。
ＳＢＰ  ベンゼンホスフィン酸ナトリウム、ハンゾウケムファ（Ｈａｎｇｚｈｏｕ  Ｃｈｅｍｆａｒ）社から入手。
ＮａＨＰＯ２  無機ホスフィン酸塩。
ＨＩＷＡＸ １１０Ｐ  潤滑油、三井化学社から入手。
ＮＹＬＯＳＴＡＢ Ｓ−ＥＥＤ  ＵＶ安定剤、クラリアント社から入手。
ＴｉＯ２  ＴｉＯ２クロノス（Ｋｒｏｎｏｓ）２２２０、クロノス社から入手。
【００６６】
実施例の処方を下記表１に示す。原料を、高速撹拌機（Ｔｕｒｂｕｌａ  Ｔ５０Ａ、グレンミルズ（Ｇｌｅｎ  Ｍｉｌｌｓ）（社製）中で混合し、二軸押出し機（Ｖｏｐｅｒｉｏｎ  ＡＳＫ２６ＭＣ、コペリオンヴェルナー＆プライデラー（Ｃｏｐｅｒｉｏｎ  Ｗｅｒｎｅｒ  ＆Ｐｆｌｅｉｄｅｒｅｒ）社、ドイツ）へ供給し、３２０℃の温度下で溶融押出しさせ、ペレット化し、ペレット形状の半芳香族ポリアミド組成物を得た。次に、このようにして得られた組成物を、オーブン中で１２０℃の温度で８時間乾燥させ、次に、射出成形機（ＫＭ１３０ＣＸ、クラウスマファイ（Ｋｒａｕｓｓ  Ｍａｆｆｅｉ）社より入手、クランプ力１３０Ｔ）により３００℃の温度において成形し、このようにして試験見本を得た。また、材料の流動長（ＳＰＦ）を、３２０℃溶融温度及び１４０℃の成形温度において５００バールの圧力で、らせん流工具を用いてこの機器上で測定した。溶融物を、通路に沿って番号が付され及び細分化されたセンチメートルが付された一定断面積（２ｍｍ厚さ及び５．５ｍｍ幅）のらせん状通路へ注入した。成形物を、湯口かららせんの中心まで満たし、そして流れが止まるまで圧力を維持し、成形されたらせん状チップの数で流動長を決めた。ＤＣ５００分光光度計（データカラー（Ｄａｔａｃｏｌｏｒ）社）で４６０ｎｍの波長において、成形されたプラスチックプラーク（６０×６０×２ｍｍ）試料を用いて、反射性試験を行った。
【００６７】
【表１】
2021507061.tif 000003
【００６８】
得られた試料において、種々の試験を行い、その結果を表２に示す。
【００６９】
【表２】
2021507061.tif 000004
【００７０】
表２に示されるように、本発明の安定剤パッケージ（有機ホスフィン酸塩及び有機銅塩錯体及びＫＩを含む混合物）を含むポリアミド組成物、即ちＥ１及びＥ２は、高い初期の反射率（>９０％）並びに、高温（１９０℃）及び中程度の温度（１２０℃）の両方における熱エイジング後の反射率の減衰の低さを示した。さらにまた、本発明の成形組成物は、良好な流動性及び機械特性を有していた。明らかに、２種の安定剤の１種のみが使用された場合には、最初及び劣化後の反射性はＣＥ１及びＣＥ４において示されるように損なわれるであろうから、そのような優れた性能は達成し得ない。より明白なところでは、ＣＥ３のコンポーネントは、Ｅ１がホスフィン酸塩を使用しているのに対し、ＣＥ３は亜リン酸塩を使用する以外はＥ１と同様であるが、ＣＥ３の反射性はどの場合でもＥ１のものよりも低いものであった。
【国際調査報告】
2021507061.tif 000006
2021507061.tif 000007
2021507061.tif 000008